【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
第１熱可塑性ポリイミドを含む第１外層と；
ポリイミドを含むコア層であって、前記ポリイミドが、３，３’，４，４’−ビフェニルテトラカルボン酸二無水物を含む第１芳香族二無水物と、ｐ−フェニレンジアミンを含む第１芳香族ジアミンとを含む、コア層と；
第２熱可塑性ポリイミドを含む第２外層と
を含む多層膜であって、
前記多層膜が、５〜１５０μｍの範囲の全厚さを有し；前記コア層の厚さが、前記多層膜の全厚さの３５〜７３％の範囲にあり；
前記第１及び第２外層の少なくとも１つについての最小剥離強度が、銅箔に接着され、ＡＳＴＭ方法ＩＰＣ−ＴＭ−６５０、方法Ｎｏ．２．４．９Ｂに従って試験されるときに、０．９ｋｇｆ／ｃｍ（０．８８Ｎ／ｍｍ）超であり；且つ、
前記多層膜が、５０〜４００℃の範囲の温度にわたって２５μｍ／（メートル−℃）未満の熱膨張率、少なくとも５０％の透過率及び３０％未満の曇り度を有する、
多層膜。
【請求項２】
前記第１熱可塑性ポリイミドが、
４，４’−オキシジフタル酸二無水物、ピロメリット酸二無水物、３，３’，４，４’−ビフェニルテトラカルボン酸二無水物、３，３’，４，４’−ベンゾフェノンテトラカルボン酸二無水物及びそれらの混合物からなる群から選択される芳香族二無水物と；
１，３−ビス（４−アミノフェノキシ）ベンゼン、２，２−ビス−（４−［４−アミノフェノキシ］フェニル）プロパン及びそれらの混合物からなる群から選択される芳香族ジアミンと
を含む、請求項１に記載の多層膜。
【請求項３】
前記芳香族二無水物が、ピロメリット酸二無水物及び４，４’−オキシジフタル酸二無水物を含み；
前記芳香族ジアミンが、１，３−ビス（４−アミノフェノキシ）ベンゼンを含む、
請求項２に記載の多層膜。
【請求項４】
前記第２熱可塑性ポリイミドが、
４，４’−オキシジフタル酸二無水物、ピロメリット酸二無水物、３，３’，４，４’−ビフェニルテトラカルボン酸二無水物、３，３’，４，４’−ベンゾフェノンテトラカルボン酸二無水物及びそれらの混合物からなる群から選択される芳香族二無水物と；
１，３−ビス（４−アミノフェノキシ）ベンゼン、ヘキサメチレンジアミン及びそれらの混合物からなる群から選択される芳香族ジアミンと
を含む、請求項１に記載の多層膜。
【請求項５】
前記芳香族二無水物が、ピロメリット酸二無水物及び４，４’−オキシジフタル酸二無水物を含み；
前記芳香族ジアミンが、１，３−ビス（４−アミノフェノキシ）ベンゼンを含む、
請求項４に記載の多層膜。
【請求項６】
前記第１熱可塑性ポリイミド及び第２熱可塑性ポリイミドが同じである、請求項１に記載の多層膜。
【請求項７】
前記コア層が、第２芳香族二無水物を更に含む、請求項１に記載の多層膜。
【請求項８】
前記第２芳香族二無水物が、４，４’−オキシジフタル酸二無水物、ピロメリット酸二無水物、３，３’，４，４’−ベンゾフェノンテトラカルボン酸二無水物、ビスフェノールＡ二無水物、１，２，５，６−ナフタレンテトラカルボン酸二無水物、１，４，５，８−ナフタレンテトラカルボン酸二無水物、及び２，３，６，７−ナフタレンテトラカルボン酸二無水物からなる群から選択される、請求項７に記載の多層膜。
【請求項９】
前記コア層が、第２芳香族ジアミンを更に含む、請求項１に記載の多層膜。
【請求項１０】
前記コア層が、第２芳香族二無水物及び第２芳香族ジアミンを両方ともに更に含む、請求項１に記載の多層膜。
【請求項１１】
前記コア層の前記ポリイミドが、前記ポリイミドの全二無水物含有量を基準として少なくとも８０モルパーセントの３，３’，４，４’−ビフェニルテトラカルボン酸二無水物と、前記ポリイミドの全ジアミン含有量を基準として少なくとも８０モルパーセントのｐ−フェニレンジアミンとを含む、請求項１に記載の多層膜。
【請求項１２】
前記第１熱可塑性ポリイミド及び前記第２熱可塑性ポリイミドが、それぞれ、１５０〜３２０℃の範囲のＴgを有する、請求項１に記載の多層膜。
【請求項１３】
前記多層膜が、５〜７５μｍの範囲の全厚さを有する、請求項１に記載の多層膜。
【請求項１４】
前記第１及び第２外層のそれぞれの前記最小剥離強度が、銅箔に接着され、ＡＳＴＭ方法ＩＰＣ−ＴＭ−６５０、方法Ｎｏ．２．４．９Ｂに従って試験されるときに０．９ｋｇｆ／ｃｍ（０．８８Ｎ／ｍｍ）超である、請求項１に記載の多層膜。
【請求項１５】
前記コア層の厚さが、前記多層膜の全厚さの５５〜７３％の範囲にある、請求項１に記載の多層膜。
【請求項１６】
請求項１に記載の多層膜と、前記多層膜の前記第１外層の外面に接着した第１金属層とを含むメタルクラッドラミネート。
【請求項１７】
前記多層膜の前記第２外層の外面に接着した第２金属層を更に含む、請求項１６に記載のメタルクラッドラミネート。
【手続補正２】
【補正対象書類名】明細書
【補正対象項目名】０１０５
【補正方法】変更
【補正の内容】
【０１０５】
量、濃度、又は他の値若しくはパラメーターが、範囲、好ましい範囲、又は上方の値及び下方の値の一覧のいずれかとして示される場合、これは、範囲が個別に開示されているかどうかに関わらず、任意の上限範囲又は好ましい値及び任意の下限範囲又は好ましい値の任意の対から形成される全ての範囲を具体的に開示していると理解されるべきである。ある範囲の数値が本明細書において列挙される場合、特に明記しない限り、その範囲は、それの終点、並びにその範囲内の全ての整数及び分数を包含することを意図する。本発明の適用範囲が、範囲を明確にする場合に列挙された具体的な値に限定されることは意図されない。
本発明は以下の実施の態様を含む。
１．第１熱可塑性ポリイミドを含む第１外層と；
ポリイミドを含むコア層であって、前記ポリイミドが、３，３’，４，４’−ビフェニルテトラカルボン酸二無水物を含む第１芳香族二無水物と、ｐ−フェニレンジアミンを含む第１芳香族ジアミンとを含む、コア層と；
第２熱可塑性ポリイミドを含む第２外層と
を含む多層膜であって、
前記多層膜が、５〜１５０μｍの範囲の全厚さを有し；
前記コア層の厚さが、前記多層膜の全厚さの３５〜７３％の範囲にあり；且つ、
前記第１及び第２外層の少なくとも１つについての最小剥離強度が、銅箔に接着され、ＡＳＴＭ方法ＩＰＣ−ＴＭ−６５０、方法Ｎｏ．２．４．９Ｂに従って試験されるときに、０．９ｋｇｆ／ｃｍ（０．８８Ｎ／ｍｍ）超である、
多層膜。
２．前記第１熱可塑性ポリイミドが、
４，４’−オキシジフタル酸二無水物、ピロメリット酸二無水物、３，３’，４，４’−ビフェニルテトラカルボン酸二無水物、３，３’，４，４’−ベンゾフェノンテトラカルボン酸二無水物及びそれらの混合物からなる群から選択される芳香族二無水物と；
１，３−ビス（４−アミノフェノキシ）ベンゼン、２，２−ビス−（４−［４−アミノフェノキシ］フェニル）プロパン及びそれらの混合物からなる群から選択される芳香族ジアミンと
を含む、前記１に記載の多層膜。
３．前記芳香族二無水物が、ピロメリット酸二無水物及び４，４’−オキシジフタル酸二無水物を含み；
前記芳香族ジアミンが、１，３−ビス（４−アミノフェノキシ）ベンゼンを含む、
前記２に記載の多層膜。
４．前記第２熱可塑性ポリイミドが、
４，４’−オキシジフタル酸二無水物、ピロメリット酸二無水物、３，３’，４，４’−ビフェニルテトラカルボン酸二無水物、３，３’，４，４’−ベンゾフェノンテトラカルボン酸二無水物及びそれらの混合物からなる群から選択される芳香族二無水物と；
１，３−ビス（４−アミノフェノキシ）ベンゼン、ヘキサメチレンジアミン及びそれらの混合物からなる群から選択される芳香族ジアミンと
を含む、前記１に記載の多層膜。
５．前記芳香族二無水物が、ピロメリット酸二無水物及び４，４’−オキシジフタル酸二無水物を含み；
前記芳香族ジアミンが、１，３−ビス（４−アミノフェノキシ）ベンゼンを含む、
前記４に記載の多層膜。
６．前記第１熱可塑性ポリイミド及び第２熱可塑性ポリイミドが同じである、前記１に記載の多層膜。
７．前記コア層が、第２芳香族二無水物を更に含む、前記１に記載の多層膜。
８．前記第２芳香族二無水物が、４，４’−オキシジフタル酸二無水物、ピロメリット酸二無水物、３，３’，４，４’−ベンゾフェノンテトラカルボン酸二無水物、ビスフェノールＡ二無水物、１，２，５，６−ナフタレンテトラカルボン酸二無水物、１，４，５，８−ナフタレンテトラカルボン酸二無水物、及び２，３，６，７−ナフタレンテトラカルボン酸二無水物からなる群から選択される、前記７に記載の多層膜。
９．前記コア層が、第２芳香族ジアミンを更に含む、前記１に記載の多層膜。
１０．前記第２芳香族ジアミンが、４，４’−ジアミノジフェニルエーテル、３，４’−ジアミノジフェニルエーテル、２，２’−ビス（トリフルオロメチル）ベンジジン、ｍ−フェニレンジアミン及び４，４’−ジアミノジフェニルメタンからなる群から選択される、前記９に記載の多層膜。
１１．前記コア層が、第２芳香族二無水物及び第２芳香族ジアミンを両方ともに更に含む、前記１に記載の多層膜。
１２．前記コア層の前記ポリイミドが、前記ポリイミドの全二無水物含有量を基準として少なくとも８０モルパーセントの３，３’，４，４’−ビフェニルテトラカルボン酸二無水物と、前記ポリイミドの全ジアミン含有量を基準として少なくとも８０モルパーセントのｐ−フェニレンジアミンとを含む、前記１に記載の多層膜。
１３．前記多層膜が、５０〜４００℃の範囲の温度にわたって２５μｍ／（メートル−℃）未満の熱膨張率を有する、前記１に記載の多層膜。
１４．前記第１熱可塑性ポリイミド及び前記第２熱可塑性ポリイミドが、それぞれ、１５０〜３２０℃の範囲のＴgを有する、前記１に記載の多層膜。
１５．前記多層膜が、少なくとも５０％の透過率及び３０％未満の曇り度を有する、前記１に記載の多層膜。
１６．前記多層膜が、５〜７５μｍの範囲の全厚さを有する、前記１に記載の多層膜。
１７．前記第１及び第２外層のそれぞれの前記最小剥離強度が、０．９ｋｇｆ／ｃｍ（０．８８Ｎ／ｍｍ）超である、前記１に記載の多層膜。
１８．前記コア層の厚さが、前記多層膜の全厚さの５５〜７３％の範囲にある、前記１に記載の多層膜。
１９．前記１に記載の多層膜と、前記多層膜の前記第１外層の外面に接着した第１金属層とを含むメタルクラッドラミネート。
２０．前記多層膜の前記第２外層の外面に接着した第２金属層を更に含む、前記１９に記載のメタルクラッドラミネート。